(57)【要約】      （修正有）【解決手段】A）アクリル系共重合体と、（B）粘着賦与樹脂と（C）イソシアネート系架橋剤を含む粘着剤組成物であって、該アクリル系共重合体（A）は、分子量３万以下のポリマーの含有率が３０重量％未満である重量平均分子量が３０万未満のアクリル系共重合体であって、該アクリル系共重合体は、(a-1)アルキル(メタ)アクリレート：５０〜９５．９重量％、(a-2)水酸基含有(メタ)アクリレート：０．１〜５重量％を含む単量体の共重合体であり、アクリル系共重合体（A）からGPCにより分離した分子量３万以下のポリマーのイソシアネート系架橋剤(C)との反応性が、GPCにより分離した分子量１５万以上のポリマーのイソシアネート系架橋剤（C）との反応性が大きいことを特徴としている。【効果】良好な粘着性能を維持しながらアクリル系粘着剤組成物の高固形分化を図ることができる。【選択図】図１
2014108968.tif 000002
【特許請求の範囲】
【請求項１】
（A）アクリル系共重合体と、（B）粘着賦与樹脂と（C）イソシアネート系架橋剤とを含む粘着剤組成物であって、
該アクリル系共重合体（A）は、分子量３万以下のポリマーの含有率が３０重量％未満の重量平均分子量（Mw）が３０万未満のアクリル系共重合体であり、
該アクリル系共重合体は、
(a-1)アルキル(メタ)アクリレート：５０〜９５．９重量％、
(a-2)水酸基含有(メタ)アクリレート：０．１〜５重量％、
を含む単量体の共重合体であり
該粘着賦与樹脂（B）は
(b-1)重合ロジンエステルと、
(b-2)石油樹脂とからなり、
アクリル系共重合体（A）からGPCにより分離した分子量３万以下のポリマーのイソシアネート系架橋剤(C)との反応性が、GPCにより分離した分子量１５万以上のポリマーのイソシアネート系架橋剤（C）との反応性より大きいことを特徴とする粘着剤組成物。
【請求項２】
上記アクリル系共重合体（A）がさらに
(a-3)カルボキシル基含有アクリレート：４〜１５重量％
(a-4)その他のモノマー：０〜１２重量％の共重合体であることを特徴とする請求項第1項記載の粘着剤組成物。
【請求項３】
上記分子量３万以下のポリマーを構成している水酸基含有(メタ)アクリレートの５０重量％以上がアルキル基の炭素数が３以上のヒドロキシアルキル(メタ)アクリレートであることを特徴とする請求項第１項記載の粘着剤組成物。
【請求項４】
上記アクリル系共重合体（A）を構成する全モノマーを１００重量％としたときに、該分子量３万以下のアクリル系共重合体中にアルキル基の炭素数３以上のヒドロキシアルキル(メタ)アクリレートを０．０５重量％以上含有し、かつ分子量１５万以上のアクリル系共重合体中に含有される炭素数３以上のヒドロキシアルキル(メタ)アクリレートの量が、分子量３万以下のアクリル系共重合体中に含有される量の５０重量％以下であることを特徴とする請求項第１項記載の粘着剤組成物。
【請求項５】
上記分子量１５万以上のアクリル系共重合体を構成するアルキル基の炭素数２以下のヒドロキシアルキル（メタ）アクリレートの量が、分子量３万以下のアクリル系共重合体を構成する水酸基含有（メタ）アクリレートの量の５倍以下であることを特徴とする請求項第１項記載の粘着剤組成物。
【請求項６】
上記アクリル系共重合体（A）を６０〜７０重量％含有する溶液の２３℃における粘度が６〜１０Pa・ｓの範囲内にあることを特徴とする請求項第１項記載の粘着剤組成物。
【請求項７】
上記アクリル系共重合体のガラス転移温度（Tg）が−７０〜０℃の範囲内にあることを特徴とする請求項第１項記載の粘着剤組成物。
【請求項８】
上記粘着賦与樹脂（B）中における石油樹脂(b-2)の配合量が、ロジン系樹脂(b-1)の配合量よりも多いことを特徴とする請求項第1項記載の粘着剤組成物。
【請求項９】
（A）アクリル系共重合体と、（B）粘着賦与樹脂と（C）イソシアネート系架橋剤を含む粘着剤組成物であって、
該アクリル系共重合体（A）は、(a-1)アルキル(メタ)アクリレート：５０〜９５．９重量％と、(a-2)水酸基含有(メタ)アクリレート：０．１〜５重量％の一部とを含むモノマーを部分重合させて分子量が１５万以上の共重合体を含むアクリル系共重合体を製造し、次いで連鎖移動剤と(a-2)水酸基含有(メタ)アクリレートとを添加して分子量が３万以下の共重合体を含むアクリル系共重合体を製造することにより、分子量が３万以下のポリマーの含有率が３０重量％未満である重量平均分子量が３０万未満のアクリル系共重合体（A）溶液を形成してなり、
該アクリル系共重合体（A）溶液に、
粘着賦与樹脂（B）である
(b-1)重合ロジンエステル、
(b-2)石油樹脂と
（C）イソシアネート系架橋剤とを配合してなり、
アクリル系共重合体（A）からGPCにより分離した分子量３万以下のポリマーのイソシアネート系架橋剤(C)との反応性が、GPCにより分離した分子量１５万以上のポリマーのイソシアネート系架橋剤（C）との反応性より大きくされてなることを特徴とする請求項第１項記載の粘着剤組成物。
【発明の詳細な説明】
【技術分野】
【０００１】
本発明は、固形分濃度が高いのにも拘わらず、粘度が高くならない粘着剤組成物に関する。
【背景技術】
【０００２】
現在使用されている粘着剤にはアクリル系粘着剤をはじめとして種々の種類があるが、性能が安定していることから、アクリル系粘着剤が広汎に使用されている。
このように広汎に使用されているアクリル系粘着剤にも種々の種類があり、これらの中でも有機溶媒中に溶解若しくは分散したアクリル系粘着剤は、均質な粘着剤層を形成することができるなどの利点があり、特に使用しやすい粘着剤である。
【０００３】
しかしながら、このようなアクリル系粘着剤は、有機溶媒を含有するため、アクリル系粘着剤を使用するに際しては、有機溶媒を除去しなければならない。
ところで、粘着剤の凝集力を向上させるために、粘着剤の重量平均分子量（Mw)を上げることが従来行われてきた。
【０００４】
このように粘着性能の向上を目的として重量平均分子量（Mw）を上げると、塗布液の粘度が上がるため固形物の含量を少なくして、有機溶媒の量を増やして、塗布液の粘度を適性粘度に抑える必要がある。しかしながら、有機溶媒を増量すると乾燥に時間がかかり生産性が低下すると同時に、有機溶媒の蒸散量が多くなり、作業環境を悪化させる原因ともなる。
【０００５】
他方、粘着剤の粘度上昇を抑えるために、例えば特許文献１（特開2011-63639号公報）に記載されているように、重量平均分子量（Mw）の小さい粘着剤を使用したのでは、充分な凝集力が得られないという問題がある。
【０００６】
粘着剤を塗布する際には、固形分濃度が高く（溶媒量が少なく）、しかも固形分濃度が高い塗液の粘度が低い粘着剤組成物が求められている。特に堅牢な塗膜を迅速に形成するためには蒸散する溶媒の量を少なくする必要があり、このためには固形分含量が高く、溶媒の量を少なくしても塗工上問題のない粘度の低い粘着剤組成物を用いる必要がある。
【０００７】
また、上記のようなアクリル系粘着剤には、例えば特許文献２（特開2006-249404号公報）に記載されているように、低分子量の粘着剤に粘着賦与樹脂を配合して粘着力を調整することが開示されている。ここで使用される粘着賦与樹脂としては、ロジン系樹脂、石油系樹脂であるが、このような粘着賦与樹脂は配合する粘着賦与樹脂の種類および量比によってアクリル系粘着剤組成物の粘着特性に多大な影響を及ぼすことが判った。
【先行技術文献】
【特許文献】
【０００８】
【特許文献１】特開2011-63639号公報
【特許文献２】特開2006-249404号公報
【発明の概要】
【発明が解決しようとする課題】
【０００９】
本発明は、固形分含量が高く、さらに塗工が容易な粘着剤組成物を提供することを目的としている。さらに詳しくは、本発明は、重量平均分子量（Mw）が小さい粘着ポリマーであっても、粘着力、低温タックなどの粘着性能に優れた低粘度の粘着性組成物を提供することを目的としている。
【課題を解決するための手段】
【００１０】
本発明の粘着剤組成物は、（A）アクリル系共重合体と、（B）粘着賦与樹脂と（C）イソシアネート系架橋剤とを含む粘着剤組成物であって、
該アクリル系共重合体（A）は、分子量３万以下のポリマーの含有率が３０重量％未満であり、重量平均分子量（Mw）が３０万未満のアクリル系共重合体であり、
該アクリル系共重合体(A)は、
(a-1)アルキル(メタ)アクリレート：５０〜９５．９重量％、
(a-2)水酸基含有(メタ)アクリレート：０．１〜５重量％、
を含む単量体の共重合体であり
該粘着賦与樹脂（B）は
(b-1)重合ロジンエステルと、
(b-2)石油樹脂とからなり、
アクリル系共重合体（A）からGPCにより分離した分子量３万以下のポリマーのイソシアネート系架橋剤(C)との反応性が、GPCにより分離した分子量１５万以上のポリマーのイソシアネート系架橋剤（C）との反応性より大きいことを特徴としている。
【００１１】
本発明の粘着剤組成物では、上記アクリル系共重合体（A）がさらに
(a-3)カルボキシル基含有(メタ)アクリレート：４〜１５重量％
(a-4)その他のモノマー：０〜１２重量％が共重合した共重合体であることが好ましい。
【００１２】
本発明の粘着剤組成物は、通常は、上記分子量３万以下のポリマーを構成している水酸基含有(メタ)アクリレートの５０重量％以上がアルキル基の炭素数３以上のヒドロキシアルキル(メタ)アクリレートである。
【００１３】
また、本発明の粘着剤組成物に含有されるアクリル系共重合体（A）は、このアクリル系共重合体（A）を構成する全モノマーを１００重量％としたときに、該分子量３万以下のアクリル系共重合体中に０．０５重量％以上のアルキル基の炭素数３以上のヒドロキシアルキル(メタ)アクリレートを含有し、かつ分子量１５万以上のアクリル系共重合体中に含まれるアルキル基の炭素数３以上のヒドロキシアルキル(メタ)アクリレートの量が、分子量３万以下のアクリル系共重合体中に含まれる量の５０重量％以下であることが好ましい。
【００１４】
さらに、本発明の粘着剤組成物に含有されるアクリル系共重合体（A）が、アルキル基の炭素数２以下のヒドロキシアルキル（メタ）アクリレートを共重合して得られるものである場合には、分子量１５万以上のアクリル系共重合体中に含まれる炭素数２以下のヒドロキシアルキル（メタ）アクリレートの量が、分子量３万以下のアクリル系共重合体に含まれる水酸基含有(メタ)アクリレート量の５倍以下であることが好ましい。
【００１５】
上記の組成を有するアクリル系共重合体（A）を６０〜７０重量％含有する溶液の２３℃における粘度は、通常は６〜１０Ｐａ・ｓ、好ましくは７〜９Pa・ｓの範囲内にある。
このような構成を有する本発明の粘着剤組成物を構成するアクリル系共重合体(A)のガラス転移温度（Tg）は、通常は−７０〜０℃、好ましくは−６０〜−２０℃の範囲内にある。
【００１６】
本発明の粘着剤組成物は、上記のようにアクリル系共重合体（A）の他に粘着賦与樹脂（B）を含有しており、この粘着賦与樹脂は、石油樹脂(b-2)とロジン系樹脂(b-1)とからなり、この石油樹脂(b-2)の配合量が、ロジン系樹脂(b-1)の配合量よりも多いことが好ましい。
【００１７】
上記のような組成を有する本発明の粘着剤組成物の２３℃における粘度は、通常は６〜１０Pa・ｓ、好ましくは７〜９Pa・ｓの範囲内にある。
さらに本発明は、（A）アクリル系共重合体と、（B）粘着賦与樹脂と（C）イソシアネート系架橋剤を含む粘着剤組成物であって、
該アクリル系共重合体（A）は、(a-1)アルキル(メタ)アクリレート：５０〜９５．９重量％と、(a-2)水酸基含有(メタ)アクリレート：０．１〜５重量％の一部とを含むモノマーを部分重合させて分子量が１５万以上の共重合体を含むアクリル系共重合体を製造し、次いで連鎖移動剤と(a-2)水酸基含有(メタ)アクリレートとを添加して分子量が３万以下の共重合体を含むアクリル系共重合体を製造することにより、分子量が３万以下のポリマーの含有率が３０重量％未満で重量平均分子量が３０万未満のアクリル系共重合体（A）溶液を形成してなり、
該アクリル系共重合体（A）溶液に、
粘着賦与樹脂（B）である
(b-1)重合ロジンエステル、
(b-2)石油樹脂と
（C）イソシアネート系架橋剤とを配合してなり、
アクリル系共重合体（A）からGPCにより分離した分子量３万以下のポリマーのイソシアネート系架橋剤(C)との反応性が、GPCにより分離した分子量１５万以上のポリマーのイソシアネート系架橋剤（C）との反応性より大きくされてなる粘着剤組成物である。
【発明の効果】
【００１８】
本発明の粘着剤組成物中には、分子量３万以下の低分子量体が含有されており、この低分子量体には高分子量体に含有される水酸基含有(メタ)アクリレートよりもイソシアネート系架橋剤と反応性の高い水酸基含有(メタ)アクリレートが共重合しているか、もしくは、反応性の高い水酸基含有(メタ)アクリレートの共重合割合が高分子量体と比較して高くなっている。このように低分子量体に反応性の高い水酸基含有(メタ)アクリレートが共重合されているので、イソシアネート系架橋剤は、優位に低分子量体中の水酸基と結合する。そして、イソシアネート系架橋剤が結合して三次元架橋構造を形成することにより、本発明の粘着剤組成物は、優れた粘着性能を有する。このようにアクリル系共重合体の分子量が非常に小さいにも拘わらず、本件粘着剤組成物より得られる粘着剤は優れた粘着性能を有し、また、アクリル系共重合体の分子量が小さいことから、本件粘着剤組成物は固形分濃度５０〜８０重量％という非常に固形分濃度の高い組成を達成することができる。
【００１９】
さらに、重合ロジンエステルと石油樹脂とを含有させることにより低温環境下でも良好なタックが得られる。
本発明の粘着剤組成物は、この粘着剤組成物を形成するアクリル系共重合体（A）がアルキル基の炭素数が３以上の水酸基を有するヒドロキシアルキル(メタ)アクリレートを偏在して共重合させたアクリル系共重合体であるので、重量平均分子量（Mw）の小さいポリマーを使用しても優れた凝集力が得られる。
【００２０】
通常であれば、重量平均分子量（Mw)が小さいポリマーを使用する場合、充分な凝集力を有するために架橋剤を多く配合して高架橋にするか、鎖延長して見かけの分子量を大きくする必要がある。しかしながら高密度に架橋構造を形成すると低温でのタックが悪化する虞があり、粘着性能のバランスを取ることが困難になる。本発明の構成を採用することにより、重量平均分子量が小さいにもかかわらず、良好な凝集力、低温タックなどの粘着性能のバランスを取ることができる。
【図面の簡単な説明】
【００２１】
【図１】図１は、本発明で使用するアクリル系共重合体のＧＰＣのチャートである。
【発明を実施するための形態】
【００２２】
次に本発明の粘着剤組成物について具体的に説明する。
本発明の粘着剤組成物は、（A）アクリル系共重合体と、（B）粘着賦与樹脂と（C）イソシアネート系架橋剤とを含む粘着剤組成物である。
【００２３】
本発明の粘着剤組成物は、(a-1)アルキル(メタ)アクリレート、(a-2)水酸基含有(メタ)アクリレート、必要により、(a-3)カルボキシル基含有(メタ)アクリレートおよび(a-4)その他のモノマーを所定量用いて、比較的低分子量のアクリル系共重合体および比較的高分子量のアクリル系共重合体を個別に調製し、これらを混合し、（B）粘着賦与樹脂および（C）イソシアネート系架橋剤を配合して製造することもできるが、（A）アクリル系共重合体を製造する際に連鎖移動剤を用いて、分子量１５万以上を含む比較的高分子量の共重合体を製造し、更に追加の連鎖移動剤を添加し、反応を継続して分子量３万以下の共重合体を含む比較的低分子量の共重合体を生成させて、重量平均分子量が３０万未満の（A）アクリル系共重合体を一括して製造し、（B）粘着賦与樹脂および（C）イソシアネート系架橋剤を配合して製造する方法を採用することが好ましい。
【００２４】
本発明で(A)アクリル系共重合体を形成する成分として使用する（a-1）アルキル(メタ)アクリレートとしては、アルキル基の炭素数が１〜１８の直鎖または分岐を有する(メタ)アクリル酸アルキルエステルが好ましく、具体的には、メチル（メタ）アクリレート、エチル（メタ）アクリレート、プロピル（メタ）アクリレート、イソプロピル（メタ）アクリレート、n-ブチル（メタ）アクリレート、イソブチル（メタ）アクリレート、ペンチル（メタ）アクリレート、ヘキシル（メタ）アクリレート、2-エチルヘキシル（メタ）アクリレート、オクチル（メタ）アクリレート、ノニル（メタ）アクリレート、デシル（メタ）アクリレート、ラウリル（メタ）アクリレートが挙げられる。これらは単独であるいは組合わせて使用することができる。
【００２５】
これらのうちでは、アルキル基の炭素原子数が１〜８のアルキル（メタ）アクリレートが好ましく、具体的には、メチル（メタ）アクリレート、エチル（メタ）アクリレート、n-ブチル（メタ）アクリレート、2-エチルヘキシル（メタ）アクリレートが好ましい。特に本発明では直鎖状の（メタ）アクリレートと分岐を有する（メタ）アクリレートとを組合わせて使用することが好ましく、例えば、n-ブチル（メタ）アクリレートと2-エチルヘキシルアクリレートとの組合わせなどが特に好ましい。
【００２６】
本発明において、上記(a-1)アルキル(メタ)アクリレートは５０〜９５．９重量％の範囲内の量、好ましくは７０〜９５重量％の範囲内の量で使用される。
本発明で使用する(a-2)水酸基含有(メタ)アクリレートとしては、2-ヒドロキシエチル（メタ）アクリルレート、2-ヒドロキシプロピル(メタ)アクリレート、3-ヒドロキシプロピル（メタ）アクリレート、4-ヒドロキシブチル（メタ）アクリレート、2-ヒドロキシ-3-クロロプロピル（メタ）アクリレート、2-ヒドロキシ-3-フェノキシプロピル（メタ）アクリレート、エチレングリコール(メタ)アクリレート、ポリエチレングリコール(メタ)アクリレート、プロピレングリコール(メタ)アクリレート、ポリプロピレングリコール(メタ)アクリレート等のアルキレングリコール(メタ)アクリレート、シクロヘキシルジメタノールモノ(メタ)アクリレート等の水酸基を少なくとも１つ有するモノマーが挙げられる。これらの水酸基含有(メタ)アクリレートは、通常は組合わせて使用される。
【００２７】
特に本発明においては、分子量３万以下のアクリル系共重合体（A1）に共重合している水酸基含有(メタ)アクリレート(a-2-1)は、炭素数が三個以上のアルキル基に水酸基が結合したヒドロキシアルキル(メタ)アクリレートであることが好ましく、特に4-ヒドロキシブチル(メタ)アクリレートおよび/またはシクロヘキシルジメタノールモノ（メタ）アクリレートを用いることが最適である。
【００２８】
本発明で使用される（A）アクリル系共重合体は上記のような分子量３万以下アクリル系共重合体(A1)の他に、分子量１５万以上のアクリル系共重合体(A2)を含むが、この分子量１５万以上のアクリル系共重合体(A2)に共重合している水酸基含有(メタ)アクリレート(a-2-2)は、分子量３万以下のアクリル系共重合体（A1）に共重合している水酸基含有(メタ)アクリレート(a-2-1)よりも短いアルキル基に水酸基が結合した水酸基含有(メタ)アクリレートであることが好ましく、特に2-ヒドロキシエチル(メタ)アクリレートであることが最適である。
【００２９】
本発明で使用するアクリル系共重合体において、上記のような水酸基含有(メタ)アクリレート(a-2)は合計で０．１〜５重量％の範囲内の量、好ましくは０．５〜４重量％の範囲内の量で共重合している。
【００３０】
特に本発明においては、上記（A）アクリル系共重合体を構成する全モノマーを１００重量％としたときに、この（A）アクリル系共重合体中に含まれる分子量３万以下のアクリル系共重合体（A1）を構成する炭素数３以上のアルキル基を有するヒドロキシアルキル(メタ)アクリレートは通常、０．０５重量％以上であり、かつ分子量１５万以上のアクリル系共重合体(A2)に含まれる炭素数３以上のアルキル基を有するヒドロキシアルキル(メタ)アクリレートの量が、分子量３万以下のアクリル系共重合体(A1)に含まれる量の通常は５０重量％以下、好ましくは０〜２５重量％とする。このように反応性の高い炭素数３以上のアルキル基を有するヒドロキシアルキル(メタ)アクリレート成分を分子量１５万以上のアクリル系共重合体（A2）におけるよりも分子量３万以下のアクリル系共重合体(A1)に多く含ませることにより、重量平均分子量（Mw）の小さい粘着剤であっても凝集力に優れた粘着剤組成物を得ることができる。
【００３１】
さらに本発明で使用されるアクリル系共重合体（A）においては、分子量３万以下のアクリル系共重合体（A1）を構成する成分および分子量１５万以上のアクリル系共重合体（A2）を構成する成分として、炭素数２以下のアルキル基を有するヒドロキシアルキル(メタ)アクリレートを含有することもある。このような場合、炭素数２以下のアルキル基を有するヒドロキシアルキル(メタ)アクリレートは、分子量１５万以上のアクリル系共重合体(A2)に含まれる量が、分子量３万以下のアクリル系共重合体（A1）に含まれる水酸基含有(メタ)アクリレート量の５倍以下にする。そうすることで分子量１５万以上のアクリル系共重合体（A2）とイソシアネート系架橋剤との反応性が高くなり過ぎることが無く、分子量３万以下のアクリル系共重合体（A1）とイソシアネート系架橋剤とが優先的に反応する。
【００３２】
また、本発明で使用するアクリル系共重合体（A）を形成する際に使用することができる(a-3)カルボキシル基含有モノマーの例としては、(メタ)アクリル酸、無水マレイン酸、無水イタコン酸、テトラヒドロ無水フタル酸等のビニル基含有酸無水物を挙げることができる。これらの中でもアクリル系共重合体(A)を形成する主モノマーとの親和性を考慮すると、(メタ)アクリル酸を使用することが好ましい。これらは単独であるいは組合わせて使用することができる。
【００３３】
本発明のアクリル系共重合体において、上記のような(a-3)カルボキシル基含有モノマーを使用する場合には、通常は４〜１５重量％の範囲内の量、好ましくは４．５〜１５重量％の範囲内の量で共重合している。
【００３４】
さらに、本発明で使用するアクリル系共重合体（A）を形成する際に使用することができる(a-4)その他のモノマーの例としては、(メタ)アクリロニトリル；シクロヘキシル(メタ)アクリレート、ベンジル（メタ）アクリレート、フェニル（メタ）アクリレート；スチレン、メチルスチレン、ジメチルスチレン、トリメチルスチレン、プロピルスチレン、ブチルスチレン、へキシルスチレン、ヘプチルスチレンおよびオクチルスチレンなどのアルキルスチレン；フロロスチレン、クロロスチレン、ブロモスチレン、ジブロモスチレン、ヨウ化スチレン、ニトロスチレン、アセチルスチレンおよびメトキシスチレン等のスチレン系単量体；グリシジル(メタ)アクリレート、酢酸ビニル、プロピオン酸ビニル、酪酸ビニル、カプロン酸ビニル、カプリン酸ビニル、ラウリン酸ビニル、ミリスチン酸ビニル、パルミチン酸ビニル、ステアリン酸ビニル、シクロヘキサンカルボン酸ビニル、ピバリン酸ビニル、オクチル酸ビニル、モノクロロ酢酸ビニル、メタクリル酸ビニル、クロトン酸ビニル、 ソルビン酸ビニル、安息香酸ビニル、桂皮酸ビニル等のカルボン酸ビニルエステルが挙げられ、なかでも、重合溶剤への分散性、重合性、入手の容易性から酢酸ビニルが好ましく用いられる。これらは、単独であるいは組み合わせて使用することができる。
【００３５】
本発明のアクリル系共重合体において、上記のような(a-4)その他のモノマーは使用しなくてもよいが、使用する場合には、通常は０〜１２重量％の範囲内の量、好ましくは０〜１０重量％の範囲内の量で共重合している。
【００３６】
本発明で使用する(A)アクリル系共重合体を製造するに際しては、上記の(a-1)アルキル(メタ)アクリレート、(a-2)水酸基含有(メタ)アクリレート、必要により(a-3)カルボキシル基含有(メタ)アクリレートおよび(a-4)その他のモノマーを有機溶媒中で、重合開始剤の存在下に重合させて分子量３万以下のアクリル系共重合体（A1）と、分子量１５万以上の共重合体を含む比較的高分子量のアクリル系共重合体（A2）を含む、重量平均分子量(Mw)３０万未満、好ましくは５〜２０万のアクリル系共重合体（A）を調製する。
【００３７】
このようなアクリル系共重合体(A)は、例えば連鎖移動剤を用いて分子量１５万以上の共重合体を含む比較的高分子量のアクリル系共重合体を調製し、次いで連鎖移動剤を再び用いて引き続き分子量３万以下の共重合体を含む比較的低分子量のアクリル系共重合体を調製することにより製造することができる。
【００３８】
具体的には、最初に分子量１５万以上の共重合体を含む比較的高分子量のアクリル系共重合体を調製する。アクリル系共重合体の調製は、攪拌装置および加熱装置を備えた不活性ガスでパージ可能な反応容器に反応溶媒を入れ、この反応溶媒中に(a-1)アルキル(メタ)アクリレート、水酸基含有(メタ)アクリレート(a-2-1)を投入し、重合開始剤を加えて通常は４０〜１２０℃、好ましくは６０〜１００℃の範囲内の温度に加熱する。こうした条件での反応時間は通常は０．５〜２０時間、好ましくは１〜１０時間である。
【００３９】
なお、ここで使用することができる反応溶媒は、使用するモノマー、重合開始剤等と反応性を有しない有機溶媒であれば特に制限はなく、通常は、酢酸エチル、ジエチルエーテル、トルエン、キシレンなどを用いることができる。この反応溶媒は、通常は本発明の粘着剤組成物を形成する溶媒としても作用する。
【００４０】
上記のように反応させることにより、図１において、破線２で示される分布を有する比較的高分子量のアクリル系共重合体２が形成される。
このようにして連鎖移動剤を用いて分子量を比較的高分子量に調製したアクリル系共重合体２を形成し、次いで、連鎖移動剤をさらに添加して反応を継続する。ここで使用される連鎖移動剤の例としては、ノルマルドデシルメルカプタン（NDM）、α−メチルスチレンダイマー等を挙げることができる。例えばノルマルドデシルメルカプタン（NDM）のような連鎖移動剤を用いることにより、製造される共重合体の分子量を制御することができる。
【００４１】
なお、上記のような連鎖移動剤を用いる反応は多段階で行うこともできる。
こうしてアクリル系共重合体２を調製した後、連鎖移動剤と長鎖アルキル基に水酸基が結合した水酸基含有(メタ)アクリレート(a-2-2)を加えることにより、分子量３万以下の共重合体を含む比較的低分子量のアクリル系共重合体が生成する。図１において、破線１で示したのが分子量３万以下の共重合体を含む比較的低分子量のアクリル系共重合体である。
【００４２】
上記のようにして調製した分子量３万以下のアクリル系共重合体(A1)に結合した水酸基は、水酸基がアクリル系共重合体(A1)を形成する主鎖から離れた位置にあるために活性が高い。これに対して分子量１５万以上のアクリル系共重合体(A2)に結合した水酸基は、主鎖により近い位置に存在しているか、または、アクリル系共重合体（A1）に比べて水酸基の量が少ないため、反応性が低い。このため上記のようにして調製した分子量３万以下のアクリル系共重合体(A1)は、分子量１５万以上のアクリル系共重合体(A2)よりもイソシアネート系架橋剤（イソシアネート系架橋剤中のNCO-基）に対して高い反応性を有している。
【００４３】
そして、このアクリル系共重合体（A）全体（１００重量％）における分子量３万以下の成分の量（図１においてｘで示した範囲内の成分の量）は、３０重量％未満、好ましくは１５〜２５重量％の範囲内にあり、分子量１５万以上の成分の量（図１においてｙで示される範囲内の成分の量は、通常は、５〜６０重量％、好ましくは８〜５０重量％の範囲内にある。図１においてｘで表される領域にある共重合体は、分子量が３万以下の共重合体であり、この共重合体には炭素数３以上のアルキル基を有するヒドロキシアルキル(メタ)アクリレートが共重合していることが好ましい。また、図１においてｙで表される領域にある共重合体は、分子量が１５万以上の共重合体であり、この共重合体には炭素数２以下のアルキル基を有するヒドロキシアルキル(メタ)アクリレートが共重合していることが好ましい。
【００４４】
上記のようにして得られたアクリル系共重合体（A）に、粘着賦与樹脂(B)を配合する。
本発明で使用する粘着賦与樹脂(B)は、(b-1)重合ロジンエステルおよび(b-2)石油樹脂である。
【００４５】
本発明で使用する(b-1)重合ロジンエステルは、ガムロジン、ウッドロジン、トール油ロジンなどのロジン類をメタノール、エタノールあるいはグリセリンなどのアルコール類でエステル化した硬質の樹脂であり、本発明ではいずれの重合ロジンを使用することもできる。また、これらを水添した重合水添ロジンも使用することができる。これらは単独であるいは組合わせて使用することができる。
【００４６】
また、本発明で使用する(b-2)石油樹脂としては、C5系石油樹脂、C9系石油樹脂、C5・C9系石油樹脂、スチレン系樹脂等が知られているが本発明ではいずれの石油樹脂を使用することもできる。これらは単独であるいは組合わせて使用することができる。
【００４７】
本発明において、粘着賦与樹脂(B)は、合計で、アクリル系共重合体(A)１００重量部に対して、通常は１０〜１００重量部、好ましくは１５〜７０重量部の範囲内の量で使用される。
【００４８】
また、本発明で粘着賦与樹脂(B)を使用する際に、(b-2)石油樹脂の使用量を(b-1)重合ロジンエステルの使用量よりも多くすることが好ましく、通常の場合(b-2)石油樹脂の使用量：(b-1)重合ロジンエステルの使用量＝５５：４５〜９０：１０、好ましくは６０：４０〜８０：２０の重量比で使用する。上記のように重合ロジンエステル(b-1)よりも石油樹脂(b-2)を多量に使用することにより粘着賦与樹脂（B）を島部とし、前記アクリル系共重合体（A）を海部とする海島構造が形成され、低温環境下でも高い粘着性能が発現する。
【００４９】
本発明では、さらにイソシアネート系架橋剤を加えて本発明の粘着剤組成物とする。
本発明で使用することができるイソシアネート系架橋剤の例としては、トリレンジイソシアネート、クロルフェニレンジイソシアナート、ヘキサメチレンジイソシアナート、テトラメチレンジイソシアナート、イソホロンジイソシアネート、キシリレンジイソシアネート、ジフェニルメタンジイソシアネート、水添されたジフェニルメタンジイソシアネートなどのイソシアネートモノマー及びこれらイソシアネートモノマーをトリメチロールプロパンなどと付加したイソシアネート 化合物やイソシアヌレート化物、ビュレット型化合物、さらにはポリエーテルポリオールやポリエステルポリオール、アクリルポリオール、ポリブタジエンポリオール、ポリイソプレンポリオールなど付加反応させたウレタンプレポリマー型のイソシアネート等を挙げることができる。
【００５０】
このイソシアネート系架橋剤は、攪拌下に、アクリル系共重合体(A)１００重量％に対して、通常は０．１〜５重量％、好ましくは０．５〜２．５重量％の範囲内の量で配合することができる。
【００５１】
上記のようにして調製した本発明の粘着剤組成物は、高固形分濃度を有するにも拘わらず低粘度である。通常、上記のようにして製造した本発明の粘着剤組成物の固形分含量は５０〜８０重量％、好ましくは６０〜７０重量％であり、非常に高い固形分化を達成することができる。しかも、最も一般的に調製可能な固形分量７０重量％の粘着剤組成物であっても室温（２３℃）における粘度は、通常は６〜１０Pa・s、好ましくは７〜９Pa・sの範囲内にあり、非常に塗工性に優れている。
【００５２】
例えば上記のようにして得られた本発明の粘着剤組成物は、通常の粘着剤溶液と同様に被着体の表面に塗布して使用することができる。
上記通常の方法により形成した粘着剤層は、優れた粘着性能を有しており、後述する方法により測定した２３℃における分銅タックは、通常は３００ｇ〜９００ｇの範囲内にあり、SUSに対する粘着力は、通常は９５０〜１６００N/mの範囲内にあり、８０℃SUS１Kg-１Hrにおける保持力は、通常は２mm以下であり、４０℃SUS２００g-１Hrにおける定荷重剥離力は、通常は１〜４０mmの範囲内にある。
【実施例】
【００５３】
次に本発明の実施例を示して本発明をさらに詳細に説明するが本発明はこれらによって限定されるものではない。
＜評価方法＞
分銅タック
温度２３℃、湿度６５％RHの環境下で、水平な台の上に粘着シートの片面を貼り付け、上面になるもう一方の粘着面に底面積１０φ、重さ１０ｇの分銅を静置する。１０秒静置後、引張り速度３００mm/分で分銅を垂直方向に引張り、分銅が粘着面から剥離する粘着力を測定した。
粘着力
得られた両面粘着シートの片面の剥離紙を剥離し、剥離した側の粘着層に２５μｍのポリエチレンテレフタレートフィルムを貼り合わせて粘着シートを得た。
【００５４】
得られた粘着シートを２５mm×１５０mmの大きさに裁断して試験片を得た。この試験片から一方の剥離紙を剥離してステンレス板に貼り合わせ２kgのローラーで三往復加圧貼着し、２３℃、６５％RHの環境下で２０分間放置した後、剥離速度３００mm/分で１８０度剥離強度(N/m)を測定した。
保持力
ＪＩＳ  Ｚ １５４１に準拠し、２０mm幅に裁断した粘着シートをステンレス板に２０mm×２０mmの面積が接するように貼付け、温度８０℃の条件で１kgの加重をかけて１時間放置したときのズレ量を観察した。
定荷重
粘着シートを２０mm×５０mmの大きさに裁断して試験片を作成した、この試験片から剥離紙を剥離して、表面を研磨し溶剤で清浄したステンレス板に貼り合わせ、温度８０℃で９０°の方向に荷重２００ｇをかけ、６０分間放置した時の剥がれ距離(mm)又は落下までの時間を測定した。
粘度
ＪＩＳ  Ｋ  ６８３３に準拠して、Ｂ型粘度計を用いて測定した。
不揮発分
秤量したブリキシャーレ(n1)にアクリル系共重合体溶液を１ｇ程度入れ、合計重量(n2)を秤量した後、１０５℃で３時間加熱した。その後、このブリキシャーレを室温のデシケータ内に１時間静置し、次いで再秤量し加熱後の合計重量(n3)を測定した。得られた重量測定値(n-1〜n3)を用いて下記式から不揮発分を算定した。
不揮発分(%)＝１００[加熱後重量(n3-n1)/加熱前重量(n2-n1)]
重量平均分子量（Mw）
ゲルパーミエーションクロマトグラフィー（GPC）を用いて、標準ポリスチレン換算による重量平均分子量（Mw）を求めた。
測定条件
装置：ＨＬＣ−８１２０(東ソー(株)製)
カラム：Ｇ７０００ＨＸＬ（東ソー(株)製）
ＧＭＨＸＬ（東ソー(株)製）
Ｇ２５００ＨＸＬ（東ソー(株)製）
サンプル濃度：１．５mg/ml（テトラヒドロフランで希釈）
移動相溶媒：テトラヒドロフラン
流速：１．０ml/分
カラム温度：４０℃
水酸基含有(メタ)アクリレート量
分取ＧＰＣ（ジーエルサイエンス(株)製GL-7400、PLC-761）を用いて、アクリル系共重合体中の分子量１５万以上の成分（図１において、ｙで示す領域の成分）と、分子量３万以下の成分（図１において、ｘで示す領域の成分）とを分取し、それぞれ中に含まれる水酸基モノマー由来の成分単位を熱分解GC-MS装置（フロンティアラボ(株)製）PY-2020D、アジレントテクノロジー(株)製（Aglent7890A/5657C）で測定した。
測定条件
*分取GPC
カラム：Shodex  GF-1GB、GF-7MHQ、GH-310HQ（昭和電工(株)製）
サンプル濃度：１．０mg/ml
移動相溶媒:ジクロロメタン
流速：０．９ml/分
*熱分解GC-MS
カラム：ＤＢ−５ｈｔ（アジレントテクノロジー(株)製）
加熱炉：６００℃
カラム温度：３５℃（５分）-１０℃/分-３５０℃（５分）
〔製造例１〕
撹拌機、環流冷却管、温度計および窒素導入管を備えた反応装置に、アクリル酸ブチル(BA)７０重量部、2-エチルヘキシルアクリレート(2-EHA)２２．５重量部、2-ヒドロキシエチルアクリレート０．５重量部、アクリル酸(AA)6重量部、初期仕込み時におけるノルマルドデシルメルカプタン(NDM)０．１重量部および酢酸エチル(EtAc)５０重量部を仕込み、反応装置内の空気を窒素ガスで置換した。
【００５５】
窒素ガス雰囲気下で撹拌しながら、反応容器を７０℃まで昇温し、重合開始剤であるアゾビスイソブチロニトリル(AIBN)０．０１重量部を添加して、０．５時間反応させて、2-ヒドロキシエチルアクリレートが共重合した比較的高分子量のアクリル系共重合体を製造した。
【００５６】
引き続き、反応溶液中に、追加添加される連鎖移動剤であるノルマルドデシルメルカプタン(NDM)０．５０重量部、および、4-ヒドロキシブチルアクリレート(4-HBA)１重量部を追加添加し、さらに、７０℃の温度で４時間反応させて、主として4-ヒドロキシブチルアクリレートが共重合した比較的低分子量のアクリル系共重合体を製造した。
【００５７】
こうして得られたアクリル系共重合体の固形分は７０重量％であり、粘度は８．０Ｐａ・ｓであり、重量平均分子量（Mw）は１０万であった。このアクリル系共重合体をアクリル系共重合体（A-1）とする。なお、このアクリル系共重合体（A-1）のガラス転移温度は−４９℃であった。
【００５８】
上記のようにして得られたアクリル系共重合体(A-1)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【００５９】
結果を表１に示す。
測定の結果、このアクリル系共重合体(A-1)中における分子量３万以下のアクリル系共重合体の割合は１５重量％であり、分子量１５万以上のアクリル系共重合体の割合は１５重量％であった。
【００６０】
表１から明らかなように分子量１５万以上の共重合体には、2-HEAに代表される短鎖アルキル基を有する水酸基含有(メタ)アクリレートは０．２０重量部結合していたが、4-HBAに代表される長鎖アルキル基を有する水酸基含有(メタ)アクリレートは殆ど結合しておらず、検出限界以下の共重合量であった。
【００６１】
他方、分子量３万以下の共重合体には4-HBAに代表される長鎖アルキル基を有する水酸基含有(メタ)アクリレートは０．２重量部結合していたが、2-HEAに代表される短鎖アルキル基を有する水酸基含有(メタ)アクリレートは殆ど結合していなかった。
【００６２】
この結果から、このアクリル系共重合体（A-1）は分子量３万以下の共重合体がC3以上の長鎖アルキル基を有する水酸基含有(メタ)アクリレートから構成される成分単位をリッチに含み、分子量１５万以上の共重合体には短鎖アルキル基を有する水酸基含有(メタ)アクリレートを含むことから、イソシアネート系架橋剤に対する反応性は、長鎖アルキル基を有する水酸基含有(メタ)アクリレートが共重合した分子量３万以下の共重合体の方が高くなる。
〔製造例２〕
製造例１においてアクリル系共重合体の初期仕込み原料を、アクリル酸ブチル(BA)５０重量部、2-エチルヘキシルアクリレート(2-EHA)４３．５重量部、2-ヒドロキシエチルアクリレート０．２重量部、アクリル酸(AA)６重量部、初期仕込み原料中におけるノルマルドデシルメルカプタン(NDM)０．０７重量部に変え、さらに反応時間を１．０時間に変えた以外は同様にして比較的高分子量のアクリル系共重合体を製造し、引き続き、反応溶液中に、追加添加される連鎖移動剤であるノルマルドデシルメルカプタン(NDM)０．７０重量部、および、水酸基含有(メタ)アクリレートである4-ヒドロキシブチルアクリレート(4-HBA)０．３重量部を追加添加し、反応時間を３．５時間にした以外は同様にして比較的低分子量のアクリル系共重合体を製造した。
【００６３】
こうして得られたアクリル系共重合体の固形分は７０重量％であり、粘度は８．０Ｐａ・ｓであり、重量平均分子量（Mw）は１５万であった。このアクリル系共重合体をアクリル系共重合体（A-2）とする。なお、このアクリル系共重合体（A-2）のガラス転移温度は−５４℃であった。
【００６４】
上記のようにして得られたアクリル系共重合体(A-2)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【００６５】
結果を表１に示す。
測定の結果、このアクリル系共重合体（A-2）中における分子量３万以下のアクリル系共重合体の割合は２０重量％であり、分子量１５万以上のアクリル系共重合体の割合は２５重量％であった。
【００６６】
表１から明らかなように分子量１５万以上の共重合体には、4-HBAに代表される長鎖アルキル基を有する水酸基含有(メタ)アクリレートは殆ど結合しておらず、検出限界以下の共重合量であり、2-HEAに代表される短鎖アルキル基を有する水酸基含有(メタ)アクリレートの含有量は０．１０重量部であった。
【００６７】
他方、分子量３万以下の共重合体には4-HBAに代表される長鎖アルキル基を有する水酸基含有(メタ)アクリレートは０．０５重量部結合していたが、2-HEAに代表される短鎖アルキル基を有する水酸基含有(メタ)アクリレートは殆ど結合していなかった。
【００６８】
この結果から、このアクリル系共重合体（A-2）は分子量３万以下の共重合体がC3以上の長鎖アルキル基を有する水酸基含有(メタ)アクリレートから構成される成分単位を含み、分子量１５万以上の共重合体には短鎖のアクリル基を有する水酸基含有(メタ)アクリレートしか含まないことから、イソシアネート系架橋剤に対する反応性は、長鎖アルキル基を有する水酸基含有(メタ)アクリレートが共重合した分子量３万以下の共重合体の方が高くなる。
〔製造例３〕
製造例１においてアクリル系共重合体の初期仕込み原料を、アクリル酸ブチル(BA)６０重量部、2-エチルヘキシルアクリレート(2-EHA)３０．０重量部、2-ヒドロキシエチルアクリレート２．０重量部、４-ヒドロキシブチルアクリレート（4-HBA）０．２重量部、アクリル酸(AA)６重量部、初期添加される連鎖移動剤であるノルマルドデシルメルカプタン(NDM)０．０７重量部に変え、反応時間を１．０時間とした以外は同様にして比較的高分子量のアクリル系共重合体を製造し、引き続き、反応溶液中に、連鎖移動剤であるノルマルドデシルメルカプタン(NDM)０．７０重量部、および、4-ヒドロキシブチルアクリレート(4-HBA)１．８重量部を添加し、反応時間を３．５時間とした以外は同様にして比較的低分子量のアクリル系共重合体を製造した。
【００６９】
こうして得られたアクリル系共重合体の固形分は７０重量％であり、粘度は８．０Ｐａ・ｓであり、重量平均分子量（Mw）は１５万であった。このアクリル系共重合体をアクリル系共重合体（A-3）とする。なお、このアクリル系共重合体（A-3）のガラス転移温度は−５０℃であった。
【００７０】
上記のようにして得られたアクリル系共重合体(A-3)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【００７１】
結果を表１に示す。
測定の結果、このアクリル系共重合体（A-3）中における分子量３万以下のアクリル系共重合体の割合は２０重量％であり、分子量１５万以上のアクリル系共重合体の割合は２５重量％であった。
【００７２】
表１から明らかなように分子量１５万以上の共重合体には、2-HEAに代表される短鎖アルキル基を有する水酸基含有(メタ)アクリレートが１．００重量部結合しており、さらに4-HBAに代表される長鎖アルキル基を有する水酸基含有(メタ)アクリレートを０．１０重量部結合していた。
【００７３】
他方、分子量３万以下の共重合体には4-HBAに代表される長鎖アルキル基を有する水酸基含有(メタ)アクリレートは１．００重量部結合しており、さらに2-HEAに代表される短鎖アルキル基を有する水酸基含有(メタ)アクリレートは０．１０重量部結合していた。
【００７４】
この結果から、このアクリル系共重合体（A-3）は分子量３万以下の共重合体がC3以上の長鎖アルキル基を有する水酸基含有(メタ)アクリレートから構成される成分単位をより多く含み、分子量１５万以上の共重合体には長鎖アルキル基を有する水酸基含有(メタ)アクリレートを分子量３万以下の共重合体の５０重量％以下の量で含むことから、イソシアネート系架橋剤に対する反応性は、長鎖アルキル基をより多く有する水酸基含有(メタ)アクリレートが共重合した分子量３万以下の共重合体の方が高くなる。
〔製造例４〕
製造例１においてアクリル系共重合体の初期仕込み原料を、アクリル酸ブチル(BA)５０重量部、2-エチルヘキシルアクリレート(2-EHA)３８．０重量部、アクリル酸(AA)６重量部、4-ヒドロキシブチルアクリレート(4-HBA)１．０重量部、初期仕込み原料中におけるノルマルドデシルメルカプタン(NDM)０．０７重量部に変え、反応時間を１．０時間とした以外は同様にして比較的高分子量のアクリル系共重合体を製造し、引き続き、反応溶液中に、追加添加される連鎖移動剤ノルマルドデシルメルカプタン(NDM)０．７０重量部、4-ヒドロキシブチルアクリレート(4-HBA)４．０重量部およびシクロヘキサンジメタノールモノメタクリレート（CHDMMMA）０．５重量部を追加添加し、反応時間を３．５時間にした以外は同様にして比較的低分子量のアクリル系共重合体を製造した。
【００７５】
こうして得られたアクリル系共重合体の固形分は７０重量％であり、粘度は８．０Ｐａ・ｓであり、重量平均分子量（Mw）は１５万であった。このアクリル系共重合体をアクリル系共重合体（A-4）とする。なお、このアクリル系共重合体（A-4）のガラス転移温度は−５２℃であった。
【００７６】
上記のようにして得られたアクリル系共重合体(A-4)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【００７７】
結果を表１に示す。
測定の結果、このアクリル系共重合体（A-4）中における分子量３万以下のアクリル系共重合体の割合は２０重量％であり、分子量１５万以上のアクリル系共重合体の割合は２５重量％であった。
【００７８】
表１から明らかなように分子量１５万以上の共重合体には、2-HEAに代表される短鎖アルキル基を有する水酸基含有(メタ)アクリレートは結合しておらず、さらに4-HBAに代表される長鎖アルキル基を有する水酸基含有(メタ)アクリレートを０．５０重量部の量で結合していた。
【００７９】
他方、分子量３万以下の共重合体には4-HBAに代表される長鎖アルキル基を有する水酸基含有(メタ)アクリレートは２．００重量部の量で結合していたが、2-HEAに代表される短鎖アルキル基を有する水酸基含有(メタ)アクリレートは結合していなかった。
【００８０】
この結果から、このアクリル系共重合体（A-4）は分子量３万以下の共重合体がC3以上の長鎖アルキル基を有する水酸基含有(メタ)アクリレートから構成される成分単位をリッチに含み、分子量１５万以上の共重合体にはC3以上の長鎖アルキル基を有する水酸基含有(メタ)アクリレートを分子量３万以下の共重合体の５０重量％以下の量で含むことから、イソシアネート系架橋剤に対する反応性は、長鎖アルキル基を有する水酸基含有(メタ)アクリレートをより多く共重合した分子量３万以下の共重合体の方が高くなる。
〔製造例５〕
製造例１においてアクリル系共重合体の初期仕込み原料を、アクリル酸ブチル(BA)５０重量部、2-エチルヘキシルアクリレート(2-EHA)３８．５重量部、2-ヒドロキシエチルアクリレート（2-HEA）０．４重量部、アクリル酸(AA)１０重量部に変えた以外は同様にして比較的高分子量のアクリル系共重合体を製造し、引き続き、反応溶液中に、追加添加される連鎖移動剤ノルマルドデシルメルカプタン(NDM)０．５０重量部、4-ヒドロキシブチルアクリレート(4-HBA)１．０重量部、および、2-ヒドロキシエチルアクリレート（2-HEA）０．１重量部を追加添加した以外は同様にして比較的低分子量のアクリル系共重合体を製造した。
【００８１】
こうして得られたアクリル系共重合体の固形分は７０重量％であり、粘度は８．０Ｐａ・ｓであり、重量平均分子量（Mw）は１０万であった。このアクリル系共重合体をアクリル系共重合体（A-5）とする。なお、このアクリル系共重合体（A-5）のガラス転移温度は−４９℃であった。
【００８２】
上記のようにして得られたアクリル系共重合体(A-5)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【００８３】
結果を表１に示す。
測定の結果、このアクリル系共重合体（A-5）中における分子量３万以下のアクリル系共重合体の割合は１５重量％であり、分子量１５万以上のアクリル系共重合体の割合は１５重量％であった。
【００８４】
表１から明らかなように分子量１５万以上の共重合体には、2-HEAに代表される短鎖アルキル基を有する水酸基含有(メタ)アクリレートが０．２０重量部の量で結合しており、4-HBAに代表される長鎖アルキル基を有する水酸基含有(メタ)アクリレートは結合していなかった。
【００８５】
他方、分子量３万以下の共重合体には4-HBAに代表される長鎖アルキル基を有する水酸基含有(メタ)アクリレートは０．２０重量部の量で結合していたが、2-HEAに代表される短鎖アルキル基を有する水酸基含有(メタ)アクリレートは結合していなかった。
【００８６】
この結果から、このアクリル系共重合体（A-5）は分子量３万以下の共重合体がC3以上の長鎖アルキル基を有する水酸基含有(メタ)アクリレートから構成される成分単位をリッチに含み、分子量１５万以上の共重合体には長鎖アルキル基を有する水酸基含有(メタ)アクリレートを含まないことから、イソシアネート系架橋剤に対する反応性は、長鎖アルキル基を有する水酸基含有(メタ)アクリレートが共重合した分子量３万以下の共重合体の方が高くなる。
〔製造例６〕
製造例１においてアクリル系共重合体の初期仕込み原料を、アクリル酸ブチル(BA)５０重量部、2-エチルヘキシルアクリレート(2-EHA)４４．５重量部、2-ヒドロキシエチルアクリレート（2-HEA）０．４重量部、アクリル酸(AA)４重量部、初期仕込み原料中におけるノルマルドデシルメルカプタン(NDM)０．０７重量部に変え、反応時間を１．０時間とした以外は同様にして比較的高分子量のアクリル系共重合体を製造し、引き続き、反応溶液中に、追加添加される連鎖移動剤ノルマルドデシルメルカプタン(NDM)０．７０重量部、および、4-ヒドロキシブチルアクリレート(4-HBA)１．０重量部、および、2-ヒドロキシエチルアクリレート（2-HEA）０．１重量部を追加添加し、反応時間を３．５時間とした以外は同様にして比較的低分子量のアクリル系共重合体を製造した。
【００８７】
こうして得られたアクリル系共重合体の固形分は７０重量％であり、粘度は８．０Ｐａ・ｓであり、重量平均分子量（Mw）は１５万であった。このアクリル系共重合体をアクリル系共重合体（A-6）とする。なお、このアクリル系共重合体（A-6）のガラス転移温度は−５６℃であった。
【００８８】
上記のようにして得られたアクリル系共重合体(A-6)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【００８９】
結果を表１に示す。
測定の結果、このアクリル系共重合体（A-6）における分子量３万以下のアクリル系共重合体の割合は２０重量％であり、分子量１５万以上のアクリル系共重合体の割合は２５重量％であった。
【００９０】
表１から明らかなように分子量１５万以上の共重合体には、2-HEAに代表される短鎖アルキル基を有する水酸基含有(メタ)アクリレートが０．２０重量部の量で結合していたが、4-HBAに代表される長鎖アルキル基を有する水酸基含有(メタ)アクリレートは結合していなかった。
【００９１】
他方、分子量３万以下の共重合体には4-HBAに代表される長鎖アルキル基を有する水酸基含有(メタ)アクリレートは０．２０重量部の量で結合していたが、2-HEAに代表される短鎖アルキル基を有する水酸基含有(メタ)アクリレートは結合していなかった。
【００９２】
この結果から、このアクリル系共重合体（A-6）は分子量３万以下の共重合体がC3以上の長鎖アルキル基を有する水酸基含有(メタ)アクリレートから構成される成分単位をリッチに含み、また分子量１５万以上の共重合体には長鎖アルキル基を有する水酸基含有(メタ)アクリレートを含まないことから、イソシアネート系架橋剤に対する反応性は、長鎖アルキル基を有する水酸基含有(メタ)アクリレートが共重合した分子量３万以下の共重合体の方が高くなる。
〔製造例７〕
製造例１においてアクリル系共重合体の初期仕込み原料を、アクリル酸ブチル(BA)７０重量部、2-エチルヘキシルアクリレート(2-EHA)２２．５重量部、2-ヒドロキシエチルアクリレート（2-HEA）０．５重量部、4-ヒドロキシブチルアクリレート（4-HBA）０．２重量部、アクリル酸(AA)６重量部、初期仕込み原料中におけるノルマルドデシルメルカプタン(NDM)０．０５重量部に変え、反応時間を０．３時間に変えた以外は同様にして比較的高分子量のアクリル系共重合体を製造し、引き続き、反応溶液中に、追加添加される連鎖移動剤ノルマルドデシルメルカプタン(NDM)０．７０重量部、および、4-ヒドロキシブチルアクリレート(4-HBA)０．８重量部を追加添加した以外は同様にして比較的低分子量のアクリル系共重合体を製造した。
【００９３】
こうして得られたアクリル系共重合体の固形分は７０重量％であり、粘度は８．０Ｐａ・ｓであり、重量平均分子量（Mw）は１５万であった。このアクリル系共重合体をアクリル系共重合体（A-7）とする。なお、このアクリル系共重合体（A-7）のガラス転移温度は−４９℃であった。
【００９４】
上記のようにして得られたアクリル系共重合体(A-7)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【００９５】
結果を表１に示す。
測定の結果、このアクリル系共重合体（A-7）中における分子量３万以下のアクリル系共重合体の割合は２５重量％であり、分子量１５万以上のアクリル系共重合体の割合は３５重量％であった。
【００９６】
表１から明らかなように分子量１５万以上の共重合体には、2-HEAに代表される短鎖アルキル基を有する水酸基含有(メタ)アクリレートが０．２０重量部の量で結合していたが、4-HBAに代表される長鎖アルキル基を有する水酸基含有(メタ)アクリレートは結合していなかった。
【００９７】
他方、分子量３万以下の共重合体には4-HBAに代表される長鎖アルキル基を有する水酸基含有(メタ)アクリレートは０．２０重量部の量で結合していたが、2-HEAに代表される短鎖アルキル基を有する水酸基含有(メタ)アクリレートは結合していなかった。
【００９８】
この結果から、このアクリル系共重合体（A-7）は分子量３万以下の共重合体がC3以上の長鎖アルキル基を有する水酸基含有(メタ)アクリレートから構成される成分単位をリッチに含み、分子量１５万以上の共重合体には長鎖アルキル基を有する水酸基含有(メタ)アクリレートを含まないことから、イソシアネート系架橋剤に対する反応性は、長鎖アルキル基を有する水酸基含有(メタ)アクリレートが共重合した分子量３万以下の共重合体の方が高くなる。
〔製造例８〕
製造例１においてアクリル系共重合体の初期仕込み原料を、アクリル酸ブチル(BA)５０重量部、2-エチルヘキシルアクリレート(2-EHA)４２．５重量部、2-ヒドロキシエチルアクリレート（2-HEA）０．５重量部、4-ヒドロキシブチルアクリレート(4-HBA)０．２重量部、アクリル酸(AA)６重量部に変えた以外は同様にして比較的高分子量のアクリル系共重合体を製造し、引き続き、反応溶液中に、追加添加される連鎖移動剤ノルマルドデシルメルカプタン(NDM)０．１０重量部、および、4-ヒドロキシブチルアクリレート(4-HBA)０．８重量部を追加添加した以外は同様にして比較的低分子量のアクリル系共重合体を製造した。
【００９９】
こうして得られたアクリル系共重合体の固形分は７０重量％であり、粘度は８．０Ｐａ・ｓであり、重量平均分子量（Mw）は１０万であった。このアクリル系共重合体をアクリル系共重合体（A-8）とする。なお、このアクリル系共重合体（A-8）のガラス転移温度は−５３℃であった。
【０１００】
上記のようにして得られたアクリル系共重合体(A-8)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【０１０１】
結果を表１に示す。
測定の結果、このアクリル系共重合体（A-8）中における分子量３万以下のアクリル系共重合体の割合が１５重量％であり、分子量１５万以上のアクリル系共重合体の割合は１５重量％であった。
【０１０２】
表１から明らかなように分子量１５万以上の共重合体には、2-HEAに代表される短鎖アルキル基を有する水酸基含有(メタ)アクリレートが０．１０重量部の量で結合していたが、4-HBAに代表される長鎖アルキル基を有する水酸基含有(メタ)アクリレートは結合していなかった。
【０１０３】
他方、分子量３万以下の共重合体には4-HBAに代表される長鎖アルキル基を有する水酸基含有(メタ)アクリレートは０．２０重量部の量で結合しており、さらに2-HEAに代表される短鎖アルキル基を有する水酸基含有(メタ)アクリレートは０．０５重量部の量で結合していた。
【０１０４】
この結果から、このアクリル系共重合体（A-8）は分子量３万以下の共重合体がC3以上の長鎖アルキル基を有する水酸基含有(メタ)アクリレートから構成される成分単位をリッチに含み、分子量１５万以上の共重合体には長鎖アルキル基を有する水酸基含有(メタ)アクリレートを含まないことから、イソシアネート系架橋剤に対する反応性は、長鎖アルキル基を有する水酸基含有(メタ)アクリレートが共重合した分子量３万以下の共重合体の方が高くなる。
〔製造例９〕
製造例１においてアクリル系共重合体の初期仕込み原料を、アクリル酸ブチル(BA)６０重量部、2-エチルヘキシルアクリレート(2-EHA)２６．５重量部、2-ヒドロキシエチルアクリレート（2-HEA）０．５重量部、4-ヒドロキシブチルアクリレート（4-HBA）０．２重量部、アクリル酸(AA)６重量部および酢酸ビニル（VAｃ）６重量部に変えた以外は同様にして比較的高分子量のアクリル系共重合体を製造し、引き続き、反応溶液中に、追加添加される連鎖移動剤であるノルマルドデシルメルカプタン(NDM)０．５０重量部、および、4-ヒドロキシブチルアクリレート(4-HBA)０．８重量部を添加した以外は同様にして比較的低分子量のアクリル系共重合体を製造した。
【０１０５】
こうして得られたアクリル系共重合体の固形分は７０重量％であり、粘度は８．０Ｐａ・ｓであり、重量平均分子量（Mw）は１０万であった。このアクリル系共重合体をアクリル系共重合体（A-9）とする。なお、このアクリル系共重合体（A-9）のガラス転移温度は−４６℃であった。
【０１０６】
上記のようにして得られたアクリル系共重合体(A-9)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【０１０７】
結果を表１に示す。
測定の結果、このアクリル系共重合体（A-9）中における分子量３万以下のアクリル系共重合体の割合は１５重量％であり、分子量１５万以上のアクリル系共重合体の割合は１５重量％であった。
【０１０８】
表１から明らかなように分子量１５万以上の共重合体には、2-HEAに代表される短鎖アルキル基を有する水酸基含有(メタ)アクリレートが０．０５重量部結合していたが、4-HBAに代表される長鎖アルキル基を有する水酸基含有(メタ)アクリレートは結合していなかった。
【０１０９】
他方、分子量３万以下の共重合体には4-HBAに代表される長鎖アルキル基を有する水酸基含有(メタ)アクリレートは０．２０重量部結合しており、さらに、2-HEAに代表される短鎖アルキル基を有する水酸基含有(メタ)アクリレートが０．１０重量部の量で結合していた。
【０１１０】
この結果から、このアクリル系共重合体（A-9）は分子量３万以下の共重合体がC3以上の長鎖アルキル基を有する水酸基含有(メタ)アクリレートから構成される成分単位をリッチに含み、分子量１５万以上の共重合体には長鎖アルキル基を有する水酸基含有(メタ)アクリレートを含まないことから、イソシアネート系架橋剤に対する反応性は、長鎖アルキル基を有する水酸基含有(メタ)アクリレートが共重合した分子量３万以下の共重合体の方が高くなる。
〔製造例１０〕
製造例１においてアクリル系共重合体の初期仕込み原料を、アクリル酸ブチル(BA)２０重量部、2-エチルヘキシルアクリレート(2-EHA)６６．５重量部、2-ヒドロキシエチルアクリレート（2-HEA）０．５重量部、4-ヒドロキシブチルアクリレート(4-HBA)０．２重量部、アクリル酸(AA)１２重量部に変えた以外は同様にして比較的高分子量のアクリル系共重合体を製造し、引き続き、反応溶液中に、追加添加される連鎖移動剤ノルマルドデシルメルカプタン(NDM)０．５０重量部、および、4-ヒドロキシブチルアクリレート(4-HBA)０．８重量部を追加添加した以外は同様にして比較的低分子量のアクリル系共重合体を製造した。
【０１１１】
こうして得られたアクリル系共重合体の固形分は６０重量％であり、粘度は８．０Ｐａ・ｓであり、重量平均分子量（Mw）は１０万であった。このアクリル系共重合体をアクリル系共重合体（A-10）とする。なお、このアクリル系共重合体（A-10）のガラス転移温度は−５３℃であった。
【０１１２】
上記のようにして得られたアクリル系共重合体(A-10)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【０１１３】
結果を表１に示す。
測定の結果、このアクリル系共重合体（A-10）中における分子量３万以下のアクリル系共重合体の割合は１５重量％であり、分子量１５万以上のアクリル系共重合体の割合は１５重量％であった。
【０１１４】
表１から明らかなように分子量１５万以上の共重合体には、2-HEAに代表される短鎖アルキル基を有する水酸基含有(メタ)アクリレートが０．０５重量部結合していたが、4-HBAに代表される長鎖アルキル基を有する水酸基含有(メタ)アクリレートは結合していなかった。
【０１１５】
他方、分子量３万以下の共重合体には4-HBAに代表される長鎖アルキル基を有する水酸基含有(メタ)アクリレートが０．２０重量部結合しており、さらに2-HEAに代表される短鎖アルキル基を有する水酸基含有(メタ)アクリレートは０．１０重量部結合していた。
【０１１６】
この結果から、このアクリル系共重合体（A-10）は分子量３万以下の共重合体がC3以上の長鎖アルキル基を有する水酸基含有(メタ)アクリレートから構成される成分単位をリッチに含み、分子量１５万以上の共重合体には長鎖アルキル基を有する水酸基含有(メタ)アクリレートを含まないことから、イソシアネート系架橋剤に対する反応性は、長鎖アルキル基を有する水酸基含有(メタ)アクリレートが共重合した分子量３万以下の共重合体の方が高くなる。
〔製造例１１〕
製造例１においてアクリル系共重合体の初期仕込み原料を、アクリル酸ブチル(BA)７０重量部、2-エチルヘキシルアクリレート(2-EHA)２５．５重量部、2-ヒドロキシエチルアクリレート（2-HEA）０．５重量部、4-ヒドロキシブチルアクリレート(4-HBA)０．２重量部、アクリル酸(AA)３重量部、初期仕込み原料中におけるノルマルドデシルメルカプタン(NDM)０．２重量部に変えた以外は同様にして比較的高分子量のアクリル系共重合体を製造し、引き続き、反応溶液中に、追加添加される連鎖移動剤ノルマルドデシルメルカプタン(NDM)２．００重量部、および、4-ヒドロキシブチルアクリレート(4-HBA)０．８重量部を追加添加した以外は同様にして比較的低分子量のアクリル系共重合体を製造した。
【０１１７】
こうして得られたアクリル系共重合体の固形分は７０重量％であり、粘度は８．０Ｐａ・ｓであり、重量平均分子量（Mw）は１０万であった。このアクリル系共重合体をアクリル系共重合体（A-11）とする。なお、このアクリル系共重合体（A-11）のガラス転移温度は−５４℃であった。
【０１１８】
上記のようにして得られたアクリル系共重合体(A-11)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【０１１９】
結果を表１に示す。
測定の結果、このアクリル系共重合体（A-11）中における分子量３万以下のアクリル系共重合体の割合が１５重量％であり、分子量１５万以上のアクリル系共重合体の割合は１５重量％であった。
【０１２０】
表１から明らかなように分子量１５万以上の共重合体には、2-HEAに代表される短鎖アルキル基を有する水酸基含有(メタ)アクリレートが０．２０重量部結合しているが、4-HBAに代表される長鎖アルキル基を有する水酸基含有(メタ)アクリレートは結合していない。
【０１２１】
他方、分子量３万以下の共重合体には4-HBAに代表される長鎖アルキル基を有する水酸基含有(メタ)アクリレートは０．２０重量部の量で結合していたが、2-HEAに代表される短鎖アルキル基を有する水酸基含有(メタ)アクリレートは結合していない。
【０１２２】
この結果から、このアクリル系共重合体（A-11）は分子量３万以下の共重合体がC3以上の長鎖アルキル基を有する水酸基含有(メタ)アクリレートから構成される成分単位をリッチに含み、分子量１５万以上の共重合体には長鎖アルキル基を有する水酸基含有(メタ)アクリレートを含まないことから、イソシアネート系架橋剤に対する反応性は、長鎖アルキル基を有する水酸基含有(メタ)アクリレートが共重合した分子量３万以下の共重合体の方が高くなる。
〔製造例１２〕
製造例１においてアクリル系共重合体の初期仕込み原料を、アクリル酸ブチル(BA)７０重量部、2-エチルヘキシルアクリレート(2-EHA)２２．５重量部、2-ヒドロキシエチルアクリレート０．５重量部、アクリル酸(AA)６重量部に変えた以外は同様にして比較的高分子量のアクリル系共重合体を製造し、引き続き、反応溶液中に、追加添加される連鎖移動剤であるノルマルドデシルメルカプタン(NDM)０．３０重量部、および、4-ヒドロキシブチルアクリレート(4-HBA)０．５重量部を添加して１．５時間反応させた以外は同様にして比較的低分子量のアクリル系共重合体を製造した。こうして得られたアクリル系共重合体にさらに追加の連鎖移動剤としてノルマルドデシルメルカプタン(NDM)０．８重量部および4-ヒドロキシブチルアクリレート(4-HBA)０．５重量部添加して７０℃で４時間反応させた。
【０１２３】
こうして得られたアクリル系共重合体の固形分は７０重量％であり、粘度は８．０Ｐａ・ｓであり、重量平均分子量（Mw）は１０万であった。このアクリル系共重合体をアクリル系共重合体（A-12）とする。なお、このアクリル系共重合体（A-12）のガラス転移温度は−４９℃であった。
【０１２４】
上記のようにして得られたアクリル系共重合体(A-12)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【０１２５】
結果を表１に示す。
測定の結果、このアクリル系共重合体（A-12）中における分子量３万以下のアクリル系共重合体の割合は、１５重量％であり、分子量１５万以上のアクリル系共重合体の割合は、１０重量％であった。
【０１２６】
表１から明らかなように分子量１５万以上の共重合体には、2-HEAに代表される短鎖アルキル基を有する水酸基含有(メタ)アクリレートが０．２０重量部の量で結合していたが、4-HBAに代表される長鎖アルキル基を有する水酸基含有(メタ)アクリレートは結合していなかった。
【０１２７】
他方、分子量３万以下の共重合体には4-HBAに代表される長鎖アルキル基を有する水酸基含有(メタ)アクリレートは０．２０重量部の量で結合していたが、2-HEAに代表される短鎖アルキル基を有する水酸基含有(メタ)アクリレートは結合していなかった。
【０１２８】
この結果から、このアクリル系共重合体（A-12）は分子量３万以下の共重合体がC3以上の長鎖アルキル基を有する水酸基含有(メタ)アクリレートから構成される成分単位をリッチに含み、分子量１５万以上の共重合体には長鎖アルキル基を有する水酸基含有(メタ)アクリレートを含まないことから、イソシアネート系架橋剤に対する反応性は、長鎖アルキル基を有する水酸基含有(メタ)アクリレートが共重合した分子量３万以下の共重合体の方が高くなる。
〔製造例１３〕
製造例１においてアクリル系共重合体の初期仕込み原料を、アクリル酸ブチル(BA)７０重量部、2-エチルヘキシルアクリレート(2-EHA)２２．５重量部、2-ヒドロキシエチルアクリレート（2-HEA）０．５重量部、アクリル酸(AA)６重量部に変え、反応時間を０．５時間に変えた以外は同様にして比較的高分子量のアクリル系共重合体を製造した。こうして得られたアクリル系共重合体に、追加添加される連鎖移動剤として、ノルマルドデシルメルカプタン(NDM)２．００重量部、および水酸基含有(メタ)アクリレートとして4-ヒドロキシブチルアクリレート１．０重量部を用意し、７０℃の温度で上記反応液中に１．５時間かけて滴下し、さらに滴下後、７０℃の温度で４時間反応を行ってアクリル系共重合体を得た。こうして得られたアクリル系共重合体の固形分は７０重量％であり、粘度は８．０Pa・ｓであった。このアクリル系共重合体をアクリル系共重合体（A-13）とする。なお、このアクリル系共重合体（A-13）のガラス転移温度は−４９℃であった。
【０１２９】
上記のようにして得られたアクリル系共重合体(A-13)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【０１３０】
結果を表１に示す。
測定の結果、このアクリル系共重合体（A-13）中における分子量３万以下のアクリル系共重合体の割合は１５重量％であり、分子量１５万以上のアクリル系共重合体の割合は、２０重量％であった。
【０１３１】
表１から明らかなように分子量１５万以上の共重合体には、2-HEAに代表される短鎖アルキル基を有する水酸基含有(メタ)アクリレートが０．２重量部結合していたが、4-HBAに代表される長鎖アルキル基を有する水酸基含有(メタ)アクリレートは結合していなかった。
【０１３２】
他方、分子量３万以下の共重合体には4-HBAに代表される長鎖アルキル基を有する水酸基含有(メタ)アクリレートは０．２０重量部結合していたが、2-HEAに代表される短鎖アルキル基を有する水酸基含有(メタ)アクリレートは結合していなかった。
【０１３３】
この結果から、このアクリル系共重合体（A-13）は分子量３万以下の共重合体がC3以上の長鎖アルキル基を有する水酸基含有(メタ)アクリレートから構成される成分単位をリッチに含み、分子量１５万以上の共重合体には長鎖アルキル基を有する水酸基含有(メタ)アクリレートを含まないことから、イソシアネート系架橋剤に対する反応性は、長鎖アルキル基を有する水酸基含有(メタ)アクリレートが共重合した分子量３万以下の共重合体の方が高くなる。
〔製造比較例１〕
製造例１においてアクリル系共重合体の初期仕込み原料を、アクリル酸ブチル(BA)７０重量部、2-エチルヘキシルアクリレート(2-EHA)２２．５重量部、2-ヒドロキシエチルアクリレート(2-HEA)０．４重量部、4-ヒドロキシブチルアクリレート(4-HBA)１．０重量部、アクリル酸(AA)６重量部に変えた以外は同様にして比較的高分子量のアクリル系共重合体を製造し、引き続き、反応溶液中に、追加添加される連鎖移動剤ノルマルドデシルメルカプタン(NDM)０．５０重量部および2-ヒドロキシエチルアクリレート０．１重量部を追加添加した以外は同様にして比較的低分子量のアクリル系共重合体を製造した。
【０１３４】
こうして得られたアクリル系共重合体の固形分は７０％であり、粘度は８．０Ｐａ・ｓであり、重量平均分子量（Mw）は１０万であった。このアクリル系共重合体をアクリル系共重合体（Co-1）とする。なお、このアクリル系共重合体（Co-1）のガラス転移温度は−４９℃であった。
【０１３５】
上記のようにして得られたアクリル系共重合体(Co-1)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【０１３６】
結果を表１に示す。
測定の結果、このアクリル系共重合体(Co-1)中における分子量３万以下のアクリル系共重合体の割合は１５重量％であり、分子量１５万以上のアクリル系共重合体の割合は１５重量％であった。
【０１３７】
表１から明らかなように分子量１５万以上の共重合体には、2-HEAに代表される短鎖アルキル基を有する水酸基含有(メタ)アクリレートが０．２０重量部の量で結合し、4-HBAに代表される長鎖アルキル基を有する水酸基含有(メタ)アクリレートも０．２０重量部の量で結合していたが、分子量３万以下の共重合体には4-HBAに代表される長鎖アルキル基を有する水酸基含有(メタ)アクリレートおよび2-HEAに代表される短鎖アルキル基を有する水酸基含有(メタ)アクリレートは結合していない。
【０１３８】
この結果から、このアクリル系共重合体（Co-1）は分子量１５万以上の共重合体がC3以上の長鎖アルキル基を有する水酸基含有(メタ)アクリレートから構成される成分単位をリッチに含んでいた。
【０１３９】
上記のように分子量３万以下の共重合体には水酸基含有(メタ)アクリレートが共重合しておらず、分子量１５万以上に共重合体に水酸基含有(メタ)アクリレートが共重合しているので、分子量１５万以上の共重合体の方がイソシアネート系架橋剤との反応性が高くなる。
〔製造比較例２〕
製造例１においてアクリル系共重合体の初期仕込み原料を、アクリル酸ブチル(BA)７０重量部、2-エチルヘキシルアクリレート(2-EHA)１７．０重量部、2-ヒドロキシエチルアクリレート(2-HEA)６．０重量部、アクリル酸(AA)６重量部に変えた以外は同様にして比較的高分子量のアクリル系共重合体を製造し、引き続き、反応溶液中に、追加添加される連鎖移動剤ノルマルドデシルメルカプタン(NDM)５．００重量部および4-ヒドロキシブチルアクリレート(4-HBA)１．０重量部を追加添加した以外は同様にして比較的低分子量のアクリル系共重合体を製造した。
【０１４０】
こうして得られたアクリル系共重合体の固形分は７０％であり、粘度は８．０Ｐａ・ｓであり、重量平均分子量（Mw）は１０万であった。このアクリル系共重合体をアクリル系共重合体（Co-2）とする。なお、このアクリル系共重合体（Co-2）のガラス転移温度は−４６℃であった。
【０１４１】
上記のようにして得られたアクリル系共重合体(Co-2)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【０１４２】
結果を表１に示す。
測定の結果、このアクリル系共重合体(Co-2)中における分子量３万以下のアクリル系共重合体の割合は１５重量％であり、分子量１５万以上のアクリル系共重合体の割合は１５重量％であった。
【０１４３】
表１から明らかなように分子量１５万以上の共重合体には、2-HEAに代表される短鎖アルキル基を有する水酸基含有(メタ)アクリレートが２．００重量部の量で結合し、4-HBAに代表される長鎖アルキル基を有する水酸基含有(メタ)アクリレートも０．２重量部の量で結合していた。
【０１４４】
他方、分子量３万以下の共重合体には4-HBAに代表される長鎖アルキル基を有する水酸基含有(メタ)アクリレートは結合しておらず、2-HEAに代表される短鎖アルキル基を有する水酸基含有(メタ)アクリレートが０．１０重量部の量で結合していた。
【０１４５】
この結果から、このアクリル系共重合体（Co-2）は分子量１５万以上の共重合体が水酸基含有(メタ)アクリレートから構成される成分単位をリッチに含んでいた。
上記のように分子量３万以下の共重合体には少量のしかもアルキル鎖の短い水酸基含有(メタ)アクリレートしか共重合しておらず、分子量１５万以上に共重合体に水酸基含有(メタ)アクリレートがリッチに共重合しているので、イソシアネート系架橋剤との反応性は、分子量１５万以上の共重合体の方が高くなる。
〔製造比較例３〕
製造例１においてアクリル系共重合体の初期仕込み原料を、アクリル酸ブチル(BA)７０重量部、2-エチルヘキシルアクリレート(2-EHA)２２．５重量部、2-ヒドロキシエチルアクリレート(2-HEA)０．５重量部、アクリル酸(AA)６重量部、初期仕込み原料中に含まれる連鎖移動剤であるノルマルドデシルメルカプタン(NDM)０．０１重量部に変えた以外は同様にして比較的高分子量のアクリル系共重合体を製造し、引き続き、反応溶液中に、追加添加される連鎖移動剤ノルマルドデシルメルカプタン(NDM)０．５０重量部および4-ヒドロキシブチルアクリレート(4-HBA)１．０重量部を追加添加した以外は同様にして比較的低分子量のアクリル系共重合体を製造した。
【０１４６】
こうして得られたアクリル系共重合体の固形分は５０重量％であり、粘度は８．０Ｐａ・ｓであり、重量平均分子量（Mw）は３５万であった。このアクリル系共重合体をアクリル系共重合体（Co-3）とする。なお、このアクリル系共重合体（Co-3）のガラス転移温度は−４９℃であった。
【０１４７】
上記のようにして得られたアクリル系共重合体(Co-3)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【０１４８】
結果を表１に示す。
測定の結果、このアクリル系共重合体（Co-3）中における分子量３万以下のアクリル系共重合体の割合は１５重量％であり、分子量１５万以上のアクリル系共重合体の割合は、４５重量％であった。
【０１４９】
表１から明らかなように分子量１５万以上の共重合体には、2-HEAに代表される短鎖アルキル基を有する水酸基含有(メタ)アクリレートが０．２０重量部の量で結合し、4-HBAに代表される長鎖アルキル基を有する水酸基含有(メタ)アクリレートは結合していなかった。
【０１５０】
他方、分子量３以下の共重合体には4-HBAに代表される長鎖アルキル基を有する水酸基含有(メタ)アクリレートは０．２０重量部の量で結合しており、2-HEAに代表される短鎖アルキル基を有する水酸基含有(メタ)アクリレートは結合していなかった。
【０１５１】
このアクリル系共重合体（Co-3）は重量平均分子量（Mw）が本発明で規定する３０万を大きく上回っており、固形分含量が低く、粘度が高くなる。
〔比較製造例４〕
製造例１においてアクリル系共重合体の初期仕込み原料を、アクリル酸ブチル(BA)７０重量部、2-エチルヘキシルアクリレート(2-EHA)２２．５重量部、2-ヒドロキシエチルアクリレート(2-HEA)０．５重量部、アクリル酸(AA)６重量部、初期仕込み原料中に含まれる連鎖移動剤であるノルマルドデシルメルカプタン(NDM)０．７０重量部に変えた以外は同様にして比較的高分子量のアクリル系共重合体を製造し、引き続き、反応溶液中に、追加添加される連鎖移動剤ノルマルドデシルメルカプタン(NDM)３．００重量部および4-ヒドロキシブチルアクリレート(4-HBA)１．０重量部を追加添加した以外は同様にして比較的低分子量のアクリル系共重合体を製造した。
【０１５２】
こうして得られたアクリル系共重合体の固形分は７０重量％であり、粘度は８．０Ｐａ・ｓであり、重量平均分子量（Mw）は１５万であった。このアクリル系共重合体をアクリル系共重合体（Co-4）とする。なお、このアクリル系共重合体（Co-4）のガラス転移温度は−４９℃であった。
【０１５３】
上記のようにして得られたアクリル系共重合体(Co-4)を分取ＧＰＣおよび熱分解GC-MSを用いて分子量３万以下の共重合体に含まれる水酸基を形成するモノマーの種類および量、分子量１５万以上の共重合体に含まれる水酸基を形成するモノマーの種類を測定した。
【０１５４】
結果を表１に示す。
測定の結果、このアクリル系共重合体(Co-4)中における分子量３万以下のアクリル系共重合体の割合は３５重量％であり、分子量１５万以上のアクリル系共重合体の割合は１５重量％であった。
【０１５５】
表１から明らかなように分子量１５万以上の共重合体には、2-HEAに代表される短鎖アルキル基を有する水酸基含有(メタ)アクリレートが０．０５重量部の量で結合し、4-HBAに代表される長鎖アルキル基を有する水酸基含有(メタ)アクリレートは結合していなかった。
【０１５６】
他方、分子量３万以下の共重合体には4-HBAに代表される長鎖アルキル基を有する水酸基含有(メタ)アクリレートは０．２０重量部の量で結合しており、2-HEAに代表される短鎖アルキル基を有する水酸基含有(メタ)アクリレートは０．１０重量部の量で結合していた。
【０１５７】
このアクリル系共重合体（Co-4）は分子量３万以下の共重合体量が本発明で規定する３０重量％未満の範囲を超えている。
【０１５８】
【表１】
2014108968.tif 000003
【０１５９】
〔実施例１〕
製造例１で得られたアクリル系共重合体(A-1)１００重量部に対して、重合ロジンエステル  ペンセルD-135(荒川化学工業(株)製)１０重量部、石油系樹脂  ペトコールLX-HS(東ソー(株)製)１５重量部、及び、イソシアネート系架橋剤  コロネートL  １重量部(固形分)を添加して粘着剤組成物を得た。
【０１６０】
得られた粘着剤組成物を剥離処理された紙セパレータ（ＥＫＲ−８０Ｄ）上に乾燥後の厚みが６５μｍになるように塗工し、８０℃の乾燥機で２分間乾燥させて溶剤を除去した。得られた粘着剤塗膜を厚さ３８μｍの不織布基材の両面に転写して、２３℃、６５％環境下で７日間エージングして、総テープ厚１４０μｍの両面テープを得た。
【０１６１】
両面テープの両側の粘着面に剥離処理されたポリエチレンテレフタレートフィルム（東レフィルム加工(株)製、セラピールＭＦＡ）を貼り合わせて試験片を作成した。
上記のようにして得られた試験片を用いて、分銅タック、粘着力、保持力および定荷重剥離を調べた。結果を表２に示す。
〔実施例２〜１３、比較例１〜４、参考例１〕
実施例１において、アクリル系共重合体(A-1)の代わりに、製造例２〜１３で得られたアクリル系共重合体(A-1〜A-13)、比較製造例１〜４で得られたアクリル系共重合体（Ｃo-1〜Ｃo-4）を表２に記載の量で用いた以外は同様にして試験片を製造した。
【０１６２】
上記のようにして得られた試験片を用いて、分銅タック、粘着力、保持力および定荷重剥離を調べた。結果を表２に示す。
【０１６３】
【表２】
2014108968.tif 000004
【符号の説明】
【０１６４】
１・・・比較的低分子量のアクリル系共重合体
２・・・比較的高分子量のアクリル系共重合体
ｘ・・・分子量３万以下の共重合体
ｙ・・・分子量１５万以上の共重合体
【図１】
2014108968.tif 000005